Cr , Cu 는 , 고용 강화 원소 로서 의 역할 뿐 만 아니 라 , 어닐링 시 의 냉각 과정 이나 , 냉연 강판 에 대한 가열 및 냉각 처리 시 의 냉각 과정 에 있 어서 , 오스테나이트 를 안정 화 하 여 , 템퍼링 마르텐 사이트 및 퀀칭 마르텐 사이트 의 생 성 을 용이 하 게 한다 . 이러 한 효과 를 얻 기 위해서 는 , Cr , Cu 의 함유량 은 , 각각 0 . 01 ％ 이상 으로 할 필요 가 있 다 . 한편 , Cr , Cu 의 함유량 이 각각 1 . 00 ％ 를 초과 하 면 , 열간 압연 중 에 표층 균열 을 일으킬 우려 가 있 는데 다 , 개 재물 등 의 증가 를 일으켜 강판 의 표면 이나 내부 에 결함 등 을 일으켜 , 연성 이 크 게 저하 한다 . 또한 , 신장 플랜지 성 도 저하 한다 . 따라서 , Cr , Cu 를 함유 하 는 경우 , 그 함유량 은 , 각각 0 . 01 ％ 이상 1 . 00 ％ 이하 로 하 는 것 이 바람직 하 다 . 보다 바람직 하 게 는 각각 0 . 05 ％ 이상 으로 한다 . 보다 바람직 하 게 는 각각 0 . 80 ％ 이하 로 한다 .